(57)【要約】      （修正有）【課題】電気的ブレークダウン特性又は構造品質が改善されたＨＥＭＴデバイス及びその製造方法を提供する。【解決手段】高電子移動度トランジスタ（ＨＥＭＴ）の製造方法は、基板２０２を用意する工程と、積層チャネル層２０６を基板２０２上に形成する工程と、バリア層２０８を積層チャネル層２０６の上に形成する工程と、を備える。積層チャネル層２０６は、１つ以上の炭素ドープ窒化ガリウム層２２０、２２２、２２４、２２６と、１つ以上のアンドープ窒化ガリウム層２２１、２２３、２２５とを含み、炭素ドープ窒化ガリウム層２２０、２２２、２２４、２２６と、アンドープ窒化ガリウム層２２１、２２３、２２５とは、交互に設けられている。【選択図】図２
2016076681.tif 000002
【特許請求の範囲】
【請求項１】
炭素および窒化ガリウムを含む１つ以上の第１層と、窒化ガリウムを含み、前記第１層よりも炭素原子濃度が低い１つ以上の第２層と、を有し、前記第１層と、前記第２層と、が交互に設けられた積層体を形成する工程と、
バリア層を前記積層体の上に形成する工程と、
を備えた半導体装置の製造方法。
【請求項２】
前記積層体を形成する工程において、前記第２層を、前記第１層を成長させる条件よりも、窒化ガリウムへの炭素の混入が抑制される条件において成長させる請求項１記載の半導体装置の製造方法。
【請求項３】
前記積層体を形成する工程は、
１×１０１８Ａｔｏｍｓ／ｃｍ３より小さい炭素原子濃度を有する前記第２層を形成する工程と、
１×１０１８Ａｔｏｍｓ／ｃｍ３より大きい炭素原子濃度を有する前記第１層を形成する工程と、
を含む請求項１または２に記載の半導体装置の製造方法。
【請求項４】
前記積層体を形成する工程において、前記第２層を、前記第１層を成長させる条件よりも、成長速度が低く、かつ５族元素を含む前駆体の３族元素を含む前駆体に対する比率が高い条件で形成する請求項１〜３のいずれか１つに記載の半導体装置の製造方法。
【請求項５】
前記積層体を形成する工程において、
前記第２層を、１時間あたり０．１μｍより大きく、１時間あたり５μｍより小さい成長速度で成長させ、
前記第１層を、１時間あたり５μｍより大きく、１時間あたり１０μｍより小さい成長速度で成長させる、
請求項１〜４のいずれか１つに記載の半導体装置の製造方法。
【請求項６】
前記積層体を形成する工程において、前記第１層を、前記第２層の成長速度の、１５倍以上２０倍以下の成長速度で成長させる請求項１〜５のいずれか１つに記載の半導体装置の製造方法。
【請求項７】
前記積層体を形成する工程において、
前記第２層を形成する際の、５族元素を含む前駆体の３族元素を含む前駆体に対する比率は、１００：１より大きく、１００００：１より小さく、
前記第１層を形成する際の、５族元素を含む前駆体の３族元素を含む前駆体に対する比率は、１０：１より大きく、２００：１より小さい、
請求項１〜６のいずれか１つに記載の半導体装置の製造方法。
【請求項８】
前記第２層および前記第１層を形成する際の温度は、７５０℃より高く、１０００℃より低く、
前記第２層および前記第１層を形成する際の圧力は、３５Ｔｏｒｒより高く、７００Ｔｏｒｒより低い、
請求項１〜７のいずれか１つに記載の半導体装置の製造方法。
【請求項９】
前記積層体を形成する工程は、
膜厚が１ｎｍより大きく２００ｎｍより小さい前記第２層を形成する工程と、
膜厚が１ｎｍより大きく５００ｎｍより小さい前記第１層を形成する工程と、
を含む請求項１〜８のいずれか１つに記載の半導体装置の製造方法。
【請求項１０】
前記積層体を形成する工程において、前記第１層の膜厚の、前記第２層の膜厚に対する比率が、１：３より大きく３：１より小さくなるように、前記第２層と前記第１層を形成する請求項１〜９のいずれか１つに記載の半導体装置の製造方法。
【請求項１１】
前記バリア層と電気的に接続された第１電極を形成する工程と、
前記バリア層と電気的に接続され、前記第１電極と離間した第２電極を形成する工程と、
前記バリア層と電気的に接続されたゲート電極を、前記第１電極と前記第２電極との間に形成する工程と、
をさらに備え、
前記第１電極と前記第２電極は、前記バリア層とオーミック接触を形成し、前記ゲート電極は、前記バリア層と非オーミック接触を形成している、
請求項１〜１０のいずれか１つに記載の半導体装置の製造方法。
【請求項１２】
前記バリア層は、窒化アルミニウムガリウムを含む請求項１〜１１のいずれか１つに記載の半導体装置の製造方法。
【請求項１３】
バッファ層を形成する工程をさらに備え、
前記積層体を、前記バッファ層の上に形成する請求項１〜１２のいずれか１つに記載の半導体装置の製造方法。
【請求項１４】
炭素および窒化ガリウムを含む１つ以上の第１層と、窒化ガリウムを含み、前記第１層よりも炭素原子濃度が低い１つ以上の第２層と、を有し、前記第１層と、前記第２層と、が交互に設けられた積層体と、
前記積層体上に設けられたバリア層と、
を備えた半導体装置。
【請求項１５】
前記第１層は、１×１０１８Ａｔｏｍｓ／ｃｍ３より小さい炭素原子濃度を有し、
前記第２層は、１×１０１８Ａｔｏｍｓ／ｃｍ３より大きい炭素原子濃度を有する、
請求項１４記載の半導体装置。
【請求項１６】
前記第１層の膜厚は、１ｎｍより大きく２００ｎｍより小さく、
前記第２層の膜厚は、１ｎｍより大きく５００ｎｍより小さい
請求項１４または１５に記載の半導体装置。
【請求項１７】
前記第２層の膜厚の、前記第１層の膜厚に対する比率は、１：３より大きく３：１より小さい請求項１４〜１６のいずれか１つに記載の半導体装置。
【請求項１８】
前記バリア層と電気的に接続された第１電極と、
第１電極と離間して設けられ、前記バリア層と電気的に接続された第２電極と、
前記バリア層と電気的に接続され、前記第１電極と前記第２電極との間に設けられた第３電極と、
をさらに備え、
前記第１電極と前記第２電極は、前記バリア層とオーミック接触を形成し、前記第３電極は、前記バリア層と非オーミック接触を形成している、
請求項１４〜１７のいずれか１つに記載の半導体装置。
【請求項１９】
前記バリア層は、窒化アルミニウムガリウムを含む請求項１４〜１８のいずれか１つに記載の半導体装置。
【請求項２０】
バッファ層をさらに備え、
前記積層体は、前記バッファ層上に設けられた請求項１４〜１９のいずれか１つに記載の半導体装置。
【発明の詳細な説明】
【技術分野】
【０００１】
本発明は、半導体装置およびその製造方法に関する。
【背景技術】
【０００２】
高電子移動度トランジスタ（ＨＥＭＴ）は、電界効果トランジスタ（ＦＥＴ）の一種である。ＨＥＭＴデバイスは、チャネル層と、チャネル層の電子親和力よりも小さい電子親和力を有するバリア層と、のヘテロ接合を含む。２次元電子ガス（２ＤＥＧ）は、III−Ｖ族化合物を含むＨＥＭＴデバイスのチャネル層において、チャネル層とバリア層との界面における分極場中の格子不整合により形成される。２ＤＥＧは、高い電子移動度を有し、デバイス動作時の高速スイッチングを可能とする。従来のＨＥＭＴデバイスでは、例えば、負の電圧がゲート電極に印加され、２ＤＥＧが減少することで、デバイスがオフ状態となる。III−Ｖ族化合物を有するＨＥＭＴデバイスは、アルミニウム（Ａｌ）やガリウム（Ｇａ）、インジウム（Ｉｎ）などの周期表においてIII族に属する元素と、窒素（Ｎ）やリン（Ｐ）、ヒ素（Ａｓ）などの周期表においてＶ族に属する元素と、を用いて作製される。
【０００３】
図１は、従来技術に係るＨＥＭＴデバイスの構造を表す断面図である。図１に表すＨＥＭＴデバイス１００は、基板１０２上に設けられている。基板１０２には、シリコン（Ｓｉ）、炭化シリコン（ＳｉＣ）、サファイア（Ａｌ２Ｏ３）、または、その他のIII−Ｖ族化合物材料を含む層のエピタキシャル成長に適した基板、を用いることができる。窒化ガリウム（ＧａＮ）のバルク基板以外を用いる場合、窒化ガリウム（ＧａＮ）と基板材料との間の格子整合性が高くないため、高品質の半導体結晶層を基板１０２上にエピタキシャル成長させることは困難である。そのような場合、核形成層として知られるバッファ層１０４を、基板１０２上に形成してもよい。バッファ層１０４により、高品質な窒化ガリウム（ＧａＮ）を成長可能な面が基板１０２上に形成される。バッファ層１０４には、窒化ガリウム（ＧａＮ）、窒化アルミニウムガリウム（ＡｌＧａＮ）、窒化アルミニウム（ＡｌＮ）、または、その他の窒化ガリウム（ＧａＮ）の成長に適した材料を用いることができる。そして、窒化ガリウム（ＧａＮ）のエピタキシャル成長によって、バッファ層１０４上のチャネル層１０６が形成される。チャネル層１０６は、公知のプロセス、例えば、有機金属化学気相成長（ＭＯＣＶＤ）、分子線エピタキシー法（ＭＢＥ）、または、その他の適切な成長技術、を用いて形成することができる。
【０００４】
次に、例えば、チャネル層１０６の上に、エピタキシャル成長により、電子供給層として知られるバリア層１０８が形成される。バリア層１０８には、例えば、窒化アルミニウムガリウム（ＡｌｘＧａ１−ｘＮ）、窒化インジウムアルミニウム（ＩｎｘＡｌ１−ｘＮ）、または、チャネル層１０６の窒化ガリウム（ＧａＮ）とのヘテロ接合に適したその他の材料、を用いることができる。バリア層１０８の上には、電極１１２と１１４が形成される。電極１１２と１１４は、一方がＨＥＭＴデバイスにおけるソース電極として機能し、他方がＨＥＭＴデバイスにおけるドレイン電極として機能する。ソース電極１１２とドレイン電極１１４には、チタン（Ｔｉ）／シリコン（Ｓｉ）／ニッケル（Ｎｉ）、チタン（Ｔｉ）／アルミニウム（Ａｌ）／ニッケル（Ｎｉ）、または、バリア層１０８とのオーミック接触の形成に適したその他の材料、を用いることができる。ゲート電極１１０も同様に、バリア層１０８上に形成される。バリア層１０８は、ソース電極１１２とドレイン電極１１４の間に形成される。ゲート電極１１０は、バリア層１０８と非オーミック接触（線形の電流電圧特性を示さない接触）を形成する材料を含む。
【０００５】
上述したＨＥＭＴデバイス１００の動作時、チャネル層１０６とバリア層１０８との間の界面のチャネル層１０６側に２ＤＥＧが形成される。この２ＤＥＧガスが形成されることで、ソース電極１１２とドレイン電極１１４との間に電流が流れる。そして、基板１０２に対して負の電圧がゲート電極１１０に印加されることで、２ＤＥＧが減少し、ソース電極１１２とドレイン電極１１４との間の電流が遮断され、ＨＥＭＴデバイス１００がオフ状態となる。
【０００６】
ＨＥＭＴデバイス１００における電気的なブレークダウン特性を改善する目的で、窒化ガリウム（ＧａＮ）の電気抵抗を高めるために、チャネル層１０６中の窒化ガリウム（ＧａＮ）に炭素（Ｃ）を混入させることも可能である。少量の炭素（Ｃ）は、チャネル層１０６中の窒化ガリウム（ＧａＮ）に自然に含まれているものの、窒化ガリウム（ＧａＮ）のチャネル層１０６の成長条件を変更することで、より多くの炭素（Ｃ）を窒化ガリウム（ＧａＮ）材料中に導入することも可能である。このような材料は、炭素ドープ窒化ガリウム（ｃ−ＧａＮ）として知られている。具体的には、炭素の導入は、低温、高い成長速度、および５族元素を含む前駆体の３族元素を含む前駆体に対する低い比率、などの成長条件下で行われる。しかし、窒化ガリウム（ＧａＮ）への炭素（Ｃ）の混入を促進するこのような成長条件は、高品質の窒化ガリウム（ＧａＮ）の結晶成長に必要な、高温、低い成長速度、および５族元素を含む前駆体の３族元素を含む前駆体に対する高い比率、などの成長条件と相反するものである。
【０００７】
炭素ドープ窒化ガリウム（ｃ−ＧａＮ）は、結晶構造および結晶品質が良くない。このため、製造業者は、炭素ドープ窒化ガリウム（ｃ−ＧａＮ）を厚膜に成長させることが出来ず、これがＨＥＭＴデバイス１００における電気的ブレークダウン特性改善の障害となっている。また、炭素ドープ窒化ガリウム（ｃ−ＧａＮ）中に存在する構造欠陥も、炭素ドープ窒化ガリウム（ｃ−ＧａＮ）の構造品質の低下による、デバイス特性の低下およびチップ当たりの歩留まりの低下およびデバイス特性の低下を招いている。さらに、厚い炭素ドープ窒化ガリウム（ｃ−ＧａＮ）層は、特に、強く望まれているＦＥＴデバイスの小型化の観点から、増加するＨＥＭＴデバイス１００の最終用途に適するものではない。
【０００８】
従って、電気的ブレークダウン特性および構造品質が改善された薄型ＨＥＭＴデバイスに対する、未だ解決されていない要求が存在する。
【発明の概要】
【発明が解決しようとする課題】
【０００９】
本発明が解決しようとする課題は、電気的ブレークダウン特性または構造品質が改善されたＨＥＭＴデバイスおよびその製造方法を提供することである。
【課題を解決するための手段】
【００１０】
一実施形態において、半導体装置の製造方法は、炭素および窒化ガリウムを含む１つ以上の第１層と、窒化ガリウムを含み、前記第１層よりも炭素原子濃度が低い１つ以上の第２層と、を有し、前記第１層と、前記第２層と、が交互に設けられた積層体を形成する工程と、バリア層を前記積層体の上に形成する工程と、を有する。
【００１１】
一実施形態において、高電子移動度トランジスタ（ＨＥＭＴ）デバイスの製造方法は、
積層チャネル層を基板上に形成する工程を含む。この積層チャネル層は、１つ以上の炭素ドープ窒化ガリウム（ｃ−ＧａＮ）層と、１つ以上のアンドープ窒化ガリウム（ＧａＮ）層と、を含み、炭素ドープ窒化ガリウム（ｃ−ＧａＮ）層と、アンドープ窒化ガリウム（ＧａＮ）層と、が交互に設けられている。製造方法は、さらに、積層チャネル層上にバリア層を形成する工程を含む。一実施形態において、バリア層は、窒化アルミニウムガリウム（ＡｌｘＧａ１−ｘＮ）である。
【００１２】
他の一実施形態において、製造方法は、基板と積層チャネル層との間にバッファ層を形成する工程を含んでいてもよい。すなわち、製造方法は、基板上にバッファ層を形成する工程と、このバッファ層上に積層チャネル層を形成する工程と、を含む。
一実施形態において、製造方法は、さらに、バリア層と電気的に接続された第１電極を形成する工程と、バリア層と電気的に接続され、第１電極と離間した第２電極を形成する工程と、バリア層と電気的に接続されたゲート電極を、第１電極と第２電極との間に形成する工程と、を有する。このとき、第１電極と第２電極は、バリア層とオーミック接触を形成し、ゲート電極は、バリア層と非オーミック接触を形成している。
一実施形態において、製造方法は、さらに、ソース電極と、ドレイン電極と、ソース電極とドレイン電極との間に設けられたゲート電極と、をバリア層の上に形成する工程を含む。ソース電極とドレイン電極は、バリア層とオーミック接触を形成しており、ゲート電極は、バリア層と非オーミック接触を形成している。
【００１３】
一実施形態において、積層チャネル層は、それぞれのアンドープ窒化ガリウム（ＧａＮ）層を、窒化ガリウムへの炭素の混入が抑制される条件において成長させ、それぞれの炭素ドープ窒化ガリウム（ｃ−ＧａＮ）層を、窒化ガリウムへの炭素の混入が促進される条件において成長させることで、形成される。
一実施形態において、５×１０１８Ａｔｏｍｓ／ｃｍ３より小さい炭素原子濃度を有する、それぞれのアンドープ窒化ガリウム（ＧａＮ）層を成長させ、５×１０１８Ａｔｏｍｓ／ｃｍ３より大きい炭素原子濃度を有する、それぞれの炭素ドープ窒化ガリウム（ｃ−ＧａＮ）層を成長させる。
他の一実施形態において、１×１０１８Ａｔｏｍｓ／ｃｍ３より小さい炭素原子濃度を有する、それぞれのアンドープ窒化ガリウム（ＧａＮ）層を成長させ、１×１０１８Ａｔｏｍｓ／ｃｍ３より大きい炭素原子濃度を有する、それぞれの炭素ドープ窒化ガリウム（ｃ−ＧａＮ）層を成長させる。
【００１４】
一実施形態において、それぞれのアンドープ窒化ガリウム（ＧａＮ）層を、成長速度が低く、かつ５族元素を含む前駆体の３族元素を含む前駆体に対する比率が高い条件下で成長させ、それぞれの炭素ドープ窒化ガリウム（ｃ−ＧａＮ）層を、成長速度が高く、かつ５族元素を含む前駆体の３族元素を含む前駆体に対する比率が低い条件下で成長させる。
一実施形態において、それぞれのアンドープ窒化ガリウム（ＧａＮ）層の成長速度は、１時間あたり０．１μｍより大きく１時間あたり５μｍ未満であり、それぞれの炭素ドープ窒化ガリウム（ｃ−ＧａＮ）層の成長速度は、１時間あたり５μｍより大きく１時間あたり１０μｍ未満である。
一実施形態において、それぞれの炭素ドープ窒化ガリウム（ｃ−ＧａＮ）層の成長速度は、それぞれのアンドープ窒化ガリウム（ＧａＮ）層の成長速度の、１５倍以上２０倍以下である。
【００１５】
一実施形態において、それぞれのアンドープ窒化ガリウム（ＧａＮ）層を、５族元素を含む前駆体の３族元素を含む前駆体に対する比率が、１００：１より大きく、１００００：１より小さい条件下で成長させ、それぞれの炭素ドープ窒化ガリウム（ｃ−ＧａＮ）層を、５族元素を含む前駆体の３族元素を含む前駆体に対する比率が、１０：１より大きく、２００：１より小さい条件下で成長させる。
一実施形態において、それぞれのアンドープ窒化ガリウム（ＧａＮ）層およびそれぞれの炭素ドープ窒化ガリウム（ｃ−ＧａＮ）層を、温度が７５０℃より高く１０００℃より低く、かつ圧力が３５Ｔｏｒｒより高く７００Ｔｏｒｒより低い条件下で成長させる。
【００１６】
一実施形態において、それぞれのアンドープ窒化ガリウム（ＧａＮ）層を、１ｎｍより大きく２００ｎｍより小さい膜厚を有するように成長させ、それぞれの炭素ドープ窒化ガリウム（ｃ−ＧａＮ）層を、１ｎｍより大きく５００ｎｍより小さい膜厚を有するように成長させる。
一実施形態において、それぞれの炭素ドープ窒化ガリウム（ｃ−ＧａＮ）層の膜厚の、それぞれのアンドープ窒化ガリウム（ＧａＮ）層の膜厚に対する比率は、１：３より大きく３：１より小さい。
【００１７】
一実施形態において、半導体装置は、積層体と、バリア層と、を有する。積層体は、炭素および窒化ガリウムを含む１つ以上の第１層と、窒化ガリウムを含み、前記第１層よりも炭素原子濃度が低い１つ以上の第２層と、を有し、前記第１層と、前記第２層と、が交互に設けられている。バリア層は、積層体上に設けられている。
【００１８】
一実施形態において、高電子移動度トランジスタ（ＨＥＭＴ）デバイスは、基板と、基板上に設けられた積層チャネル層を含む。積層チャネル層は、１つ以上の炭素ドープ窒化ガリウム（ｃ−ＧａＮ）層と、１つ以上のアンドープ窒化ガリウム（ＧａＮ）層と、を含み、炭素ドープ窒化ガリウム（ｃ−ＧａＮ）層と、アンドープ窒化ガリウム（ＧａＮ）層と、が交互に設けられている。ＨＥＭＴデバイスは、さらに、積層チャネル層の上に形成されたバリア層を含む。
一実施形態において、バリア層は、窒化アルミニウムガリウム（ＡｌｘＧａ１−ｘＮ）である。
他の一実施形態において、ＨＥＭＴデバイスは、基板と積層チャネル層との間に形成されたバッファ層を含んでいてもよい。
一実施形態において、ＨＥＭＴデバイスは、さらに、バリア層の上に設けられた、ソース電極と、ドレイン電極と、ゲート電極と、を含む。ゲート電極は、ソース電極とドレイン電極との間に設けられている。ソース電極とドレイン電極は、バリア層とオーミック接触を形成している。ゲート電極は、バリア層と非オーミック接触を形成している。
【００１９】
一実施形態において、それぞれのアンドープ窒化ガリウム（ＧａＮ）層は、１×１０１８Ａｔｏｍｓ／ｃｍ３より小さい炭素原子濃度を有し、それぞれの炭素ドープ窒化ガリウム（ｃ−ＧａＮ）層は、１×１０１８Ａｔｏｍｓ／ｃｍ３より大きい炭素原子濃度を有する。
一実施形態において、それぞれのアンドープ窒化ガリウム（ＧａＮ）層の膜厚は、１ｎｍより大きく２００ｎｍ未満であり、それぞれの炭素ドープ窒化ガリウム（ｃ−ＧａＮ）層の膜厚は、１ｎｍより大きく５００ｎｍ未満である。
一実施形態において、それぞれの炭素ドープ窒化ガリウム（ｃ−ＧａＮ）層の膜厚の、それぞれのアンドープ窒化ガリウム（ＧａＮ）層の膜厚に対する比率は、１：３より大きく３：１より小さい。
【図面の簡単な説明】
【００２０】
【図１】従来技術に係るＨＥＭＴデバイスの構造を表す断面図である。
【図２】（ａ）本発明の一実施形態に係る、アンドープ窒化ガリウムと炭素ドープ窒化ガリウムが交互に設けられたＨＥＭＴデバイスの断面図である。（ｂ）本発明の他の一実施形態に係る、アンドープ窒化ガリウムと炭素ドープ窒化ガリウムが交互に積層されたＨＥＭＴデバイスの断面図である。
【図３】本発明の一実施形態に係る、アンドープ窒化ガリウムと炭素ドープ窒化ガリウムとが交互に設けられたＨＥＭＴデバイスを作製するための、製造工程を表す断面図である。
【図４】本発明の一実施形態に係る、アンドープ窒化ガリウムと炭素ドープ窒化ガリウムとが交互に設けられたＨＥＭＴデバイスを作製するための、製造工程を表す断面図である。
【図５】本発明の一実施形態に係る、アンドープ窒化ガリウムと炭素ドープ窒化ガリウムとが交互に設けられたＨＥＭＴデバイスを作製するための、製造工程を表す断面図である。
【図６】本発明の一実施形態における、アンドープ窒化ガリウムと炭素ドープ窒化ガリウムとが交互に設けられたＨＥＭＴデバイスにおける炭素濃度を表すグラフである。
【図７】従来技術に係る複数のＨＥＭＴデバイスにおける垂直方向のブレークダウン電圧を表すグラフである。
【図８】本発明の一実施形態に係る、アンドープ窒化ガリウムと炭素ドープ窒化ガリウムとが交互に設けられた、複数のＨＥＭＴデバイスにおける垂直方向のブレークダウン電圧を表す図である。
【図９】従来技術に係る複数のＨＥＭＴデバイスにおける水平方向のブレークダウン電圧を表すグラフである。
【図１０】本発明の一実施形態に係る、アンドープ窒化ガリウムと炭素ドープ窒化ガリウムとが交互に設けられた、複数のＨＥＭＴデバイスにおける水平方向のブレークダウン電圧を表すグラフである。
【発明を実施するための形態】
【００２１】
図２（ａ）は、本発明の一実施形態に係る、アンドープ窒化ガリウムと炭素ドープ窒化ガリウムが交互に設けられたＨＥＭＴデバイスの断面図である。図２において、ＨＥＭＴデバイス２００は、基板２０２上に設けられている。基板２０２には、シリコン（Ｓｉ）、炭化シリコン（ＳｉＣ）、サファイア（Ａｌ２Ｏ３）、バルクの窒化ガリウム（ＧａＮ）、または、窒化ガリウム（ＧａＮ）のエピタキシャル成長に適したその他の基板、を用いることができる。不図示の一実施形態では、基板２０２は、バルクの窒化ガリウム（ＧａＮ）であり、基板２０２の上に直接、アンドープ窒化ガリウム（ＧａＮ）と炭素ドープ窒化ガリウム（ｃ−ＧａＮ）とが、交互にエピタキシャル成長される。
【００２２】
他の一実施形態では、基板２０２は、窒化ガリウム（ＧａＮ）の成長に適した、バルクの窒化ガリウム（ＧａＮ）以外の他の材料である。この実施形態では、基板２０２の上に、バッファ層２０４が形成される。バッファ層２０４には、窒化ガリウム（ＧａＮ）、窒化アルミニウムガリウム（ＡｌＧａＮ）、窒化アルミニウム（ＡｌＮ）、または、その他の窒化ガリウム（ＧａＮ）の成長に適した材料、を用いることができる。
【００２３】
その後、積層チャネル層２０６が、バッファ層２０４の上に形成される。他の一実施形態では、積層チャネル層２０６は、単一の炭素ドープ窒化ガリウム（ｃ−ＧａＮ）と単一のアンドープ窒化ガリウム（ＧａＮ）とを成長させることで形成される。すなわち、積層チャネル層２０６は、炭素および窒化ガリウムを含む第１層と、窒化ガリウムを含み第１層よりも炭素原子濃度が低い第２層と、を成長させることで形成される。
さらに他の一実施形態では、積層チャネル層２０６は、一つ以上の炭素ドープ窒化ガリウム（ｃ−ＧａＮ）と一つ以上のアンドープ窒化ガリウム（ＧａＮ）と、を交互に成長させることで形成される。すなわち、積層チャネル層２０６は、炭素および窒化ガリウムを含む１つ以上の第１層と、窒化ガリウムを含み第１層よりも炭素原子濃度が低い１つ以上の第２層と、を含み、積層チャネル層２０６において、第１層と第２層とが交互に設けられている。
【００２４】
一般的に、交互に設けられた炭素ドープ窒化ガリウム（ｃ−ＧａＮ）およびアンドープ窒化ガリウム（ＧａＮ）の積層数と、ＨＥＭＴデバイス２００の電気特性と、の間には、トレードオフの関係が存在する。上述したように、厚い炭素ドープ窒化ガリウム（ｃ−ＧａＮ）の成長は、炭素ドープ窒化ガリウム（ｃ−ＧａＮ）の結晶構造および構造品質の低下により、デバイス特性の低下やデバイス不良の生じやすさの増加を招く。また、単一の炭素ドープ窒化ガリウム（ｃ−ＧａＮ）と単一のアンドープ窒化ガリウム（ＧａＮ）とを含む積層チャネル層２０６を有するＨＥＭＴデバイスは、炭素ドープ窒化ガリウム（ｃ−ＧａＮ）とアンドープ窒化ガリウム（ＧａＮ）とが交互に複数設けられたＨＥＭＴデバイスよりも薄い。しかし、積層チャネル層２０６中の炭素ドープ窒化ガリウム（ｃ−ＧａＮ）の量が少ないために、同様に、電気特性の低下が生じうる。
【００２５】
一実施形態では、積層チャネル層２０６は、アンドープ窒化ガリウム（ＧａＮ）層２２１、２２３、および２２５と、炭素ドープ窒化ガリウム（ｃ−ＧａＮ）層２２０、２２２、２２４、および２２６と、を交互にエピタキシャル成長することで形成される。交互に設けられたアンドープ窒化ガリウム（ＧａＮ）層２２１、２２３、および２２５と、炭素ドープ窒化ガリウム（ｃ−ＧａＮ）層２２０、２２２、２２４、および２２６と、は、公知のプロセス、例えば、有機金属化学気相成長（ＭＯＣＶＤ）、分子線エピタキシー法（ＭＢＥ）、または、その他の適切な成長技術、を用いて形成することができる。
【００２６】
一実施形態では、アンドープ窒化ガリウム（ＧａＮ）層２２１、２２３、および２２５における炭素原子の濃度は１×１０１８Ａｔｏｍｓ／ｃｍ３より小さく、炭素ドープ窒化ガリウム（ｃ−ＧａＮ）層２２０、２２２、２２４、および２２６における炭素原子の濃度は１×１０１８Ａｔｏｍｓ／ｃｍ３より大きい。
一実施形態では、アンドープ窒化ガリウム（ＧａＮ）層２２１、２２３、および２２５のそれぞれの膜厚は、１ｎｍより大きく２００ｎｍ未満であり、炭素ドープ窒化ガリウム（ｃ−ＧａＮ）層２２０、２２２、２２４、および２２６のそれぞれの膜厚は、１ｎｍより大きく５００ｎｍ未満である。
一実施形態では、アンドープ窒化ガリウム（ＧａＮ）層２２１、２２３、および２２５のそれぞれの膜厚の、炭素ドープ窒化ガリウム（ｃ−ＧａＮ）層２２０、２２２、２２４、および２２６のそれぞれの膜厚に対する比は、１：３より大きく、３：１より小さい。
【００２７】
一実施形態では、積層チャネル層２０６の上に、アンドープ窒化ガリウム（ＧａＮ）２０７を、追加で形成してもよい。アンドープ窒化ガリウム（ＧａＮ）２０７によって、バリア層２０８が形成される上面部分に、バリア層２０８の形成に適した高品質な面が形成される。アンドープ窒化ガリウム（ＧａＮ）２０７の膜厚は、交互に設けられた、炭素ドープ窒化ガリウム（ｃ−ＧａＮ）２２０、２２２、２２４、および２２６と、アンドープ窒化ガリウム（ＧａＮ）２２１、２２３、および２２５と、を含む積層チャネル層２０６全体の膜厚に応じて変化しうる。アンドープ窒化ガリウム（ＧａＮ）２０７の膜厚は、下層の炭素ドープ窒化ガリウム（ｃ−ＧａＮ）２２０、２２２、２２４、および２２６による、結晶品質および結晶構造の低下を十分に補える程度に厚いことが望ましい。一実施形態では、アンドープ窒化ガリウム（ＧａＮ）層の膜厚は、２０ｎｍ以上、３μｍ以下である。
【００２８】
図２（ｂ）に表す他の一実施形態では、積層チャネル層２０６の最上層がアンドープ窒化ガリウム（ＧａＮ）層２２６であり、バリア層２０８は、積層チャネル層２０６の上面に直接形成されている。この実施形態では、アンドープ窒化ガリウム（ＧａＮ）層２２６が、同様に、下層の炭素ドープ窒化ガリウム（ｃ−ＧａＮ）２２０、２２２、および２２４による、結晶品質および結晶構造の低下を十分に補える程度に厚いことが望ましい。一実施形態では、アンドープ窒化ガリウム（ＧａＮ）層２２６の膜厚は、２０ｎｍ以上、３μｍ以下である。図２（ａ）と（ｂ）の両方において、バリア層２０８には、窒化アルミニウムガリウム（ＡｌｘＧａ１−ｘＮ）、窒化インジウムアルミニウム（ＩｎｘＡｌ１−ｘＮ）、または、チャネル層２０６の窒化ガリウム（ＧａＮ）とのヘテロ接合の形成に適したその他の材料、を用いることができる。
【００２９】
その後、バリア層２０８の上面に、第１電極と、第１電極と離間した第２電極と、第１電極と第２電極との間に設けられた第３電極と、を形成する。このとき、第１電極と第２電極は、バリア層とオーミック接触を形成し、ゲート電極は、バリア層と非オーミック接触を形成している。具体的には、第１電極としてソース電極２１２が、第２電極としてドレイン電極２１４が、第３電極としてゲート電極２１０が形成される。ゲート電極２１２とドレイン電極２１４は、バリア層２０８の上面に形成され、バリア層２０８と電気的に接続される。ゲート電極２１０は、ソース電極２１２とドレイン電極２１４との間に形成される。ゲート電極も同様に、バリア層２０８に電気的に接続される。ソース電極２１２とドレイン電極２１４は、バリア層２０８とオーミック接触を形成し、ゲート電極２１０は、バリア層２０８と非オーミック接触（線形の電流電圧特性を示さない接触）を形成する。
【００３０】
ＨＥＭＴデバイス２００の動作時、積層チャネル層２０６と、バリア層２０８と、の間の界面の、積層チャネル層側に２ＤＥＧが形成される。積層チャネル層２０６の上にアンドープ窒化ガリウム（ＧａＮ）層２０７が追加で形成されている場合は、アンドープ窒化ガリウム（ＧａＮ）層２０７と、バリア層２０８と、の間の界面の、積層チャネル層側に２ＤＥＧが形成される。この２ＤＥＧによって、ソース電極２１２とドレイン電極２１４との間に電流が流れる。交互に設けられたアンドープ窒化ガリウム（ＧａＮ）２２１、２２３、および２２５と、炭素ドープ窒化ガリウム（ｃ−ＧａＮ）２２０、２２２、２２４、および２２６と、を備える積層チャネル層２０６を形成することで、ＨＥＭＴデバイス２００においては、図１に表す厚い炭素ドープ窒化ガリウム（ｃ−ＧａＮ）チャネル層１０６を有するＨＥＭＴデバイス１００において生じるような構造品質の低下が抑制される。この結果、ＨＥＭＴデバイス２００における電気的ブレークダウン特性が改善される。
【００３１】
アンドープ窒化ガリウム（ＧａＮ）と、炭素ドープ窒化ガリウム（ｃ−ＧａＮ）と、が交互に設けられた構造を形成することで、炭素ドープ窒化ガリウム（ｃ−ＧａＮ）の望ましい電気抵抗の特性を保持しつつ、単一の炭素ドープ窒化ガリウム（ｃ−ＧａＮ）層を用いた場合の構造的な劣化を回避することが可能となる。これは、炭素ドープ窒化ガリウム（ｃ−ＧａＮ）層の、好ましくない結晶品質および結晶構造の劣弱さが、高品質なアンドープ窒化ガリウム（ＧａＮ）により修復されるためである。アンドープ窒化ガリウム（ＧａＮ）層が炭素ドープ窒化ガリウム（ｃ−ＧａＮ）層の劣弱な結晶品質および結晶構造を補うため、ＨＥＭＴデバイス２００の全体の厚さを、従来技術に係るＨＥＭＴデバイス１００よりも薄くすることが可能である。この結果、ＨＥＭＴデバイス２００を、小型化が進む電子機器、例えば、ノートパソコンや他の形態電子機器などの電力供給に用いられる小型化ＡＣ−ＤＣ電力コンバータ、などに適用することが可能となる。前述したように、厚い単層の炭素ドープ窒化ガリウム（ｃ−ＧａＮ）の利用は、許容できない特性低下の原因となるが、周期的に設けられた複数の高品質のアンドープ窒化ガリウム（ＧａＮ）により、より多くの炭素ドープ窒化ガリウム（ｃ−ＧａＮ）を積層チャネル層に用いることができるようになる。そのため、ＨＥＭＴデバイス２００の全体の膜厚を増加させることなく、ＨＥＭＴデバイス２００の特性を改善することが可能となる。さらに、ＨＥＭＴデバイス２００における構造品質の改善は、歩留まりの改善につながり、その結果、従来のＨＥＭＴデバイス１００に比べて、１つのデバイスあたりの全体の製造コストが低減される。
【００３２】
図３〜図５は、本発明の一実施形態に係る、アンドープ窒化ガリウム（ＧａＮ）と、炭素ドープ窒化ガリウム（ｃ−ＧａＮ）と、が交互に設けられたＨＥＭＴデバイスを作製するための、製造工程を表す断面図である。
図３（ａ）において、ＨＥＭＴデバイス３００の形成は、基板３０２を用意することから始まる。基板３０２には、シリコン（Ｓｉ）、炭化シリコン（ＳｉＣ）、サファイア（Ａｌ２Ｏ３）、または、窒化ガリウム（ＧａＮ）のエピタキシャル成長に適したその他の基板、を用いることが可能である。
次に、図３（ｂ）において、バッファ層３０４が、基板３０２の上面に形成される。バッファ層３０４には、窒化ガリウム（ＧａＮ）、窒化アルミニウムガリウム（ＡｌＧａＮ）、窒化アルミニウム（ＡｌＮ）、または、窒化ガリウム（ＧａＮ）の成長に適したその他の材料、を用いることができる。一実施形態では、基板３０２は、バルクの窒化ガリウム（ＧａＮ）であり、その場合、図３（ｂ）におけるバッファ層３０４の形成は任意に選択可能である。すなわち、基板３０２がバルクの窒化ガリウム（ＧａＮ）である場合、バッファ層３０４を基板３０２上に形成してもよいし、バッファ層３０４を基板３０２上に形成しなくてもよい。
【００３３】
次に、図３（ｃ）において、炭素ドープ窒化ガリウム（ｃ−ＧａＮ）層３２０が、バッファ層３０４の上面、または前述したようにバッファ層３０４が形成されていない場合は基板３０２の上面、にエピタキシャル成長される。炭素ドープ窒化ガリウム（ｃ−ＧａＮ）層３２０は、公知のプロセス、例えば、有機金属化学気相成長（ＭＯＣＶＤ）、分子線エピタキシー法（ＭＢＥ）、または、その他の適切な成長技術、を用いて成長させることができる。ここでは、炭素ドープ窒化ガリウム（ｃ−ＧａＮ）層３２０を、窒化ガリウム（ＧａＮ）材料への炭素（Ｃ）の混入が促進される成長条件下において、成長させる。窒化ガリウム（ＧａＮ）への炭素（Ｃ）の混入が促進される成長条件としては、低温、高い成長速度、および５族元素を含む前駆体の３族元素を含む前駆体に対する低い比率、などが含まれる。
次に、図４（ａ）において、アンドープ窒化ガリウム（ＧａＮ）層３２１が、炭素ドープ窒化ガリウム（ｃ−ＧａＮ）層３２０の上にエピタキシャル成長される。アンドープ窒化ガリウム（ＧａＮ）層３２１は、窒化ガリウム（ＧａＮ）への炭素（Ｃ）の混入が抑制される成長条件下で、成長させる。窒化ガリウム（ＧａＮ）材料への炭素（Ｃ）の混入が抑制される成長条件としては、高温、低い成長速度、および５族元素を含む前駆体の３族元素を含む前駆体に対する高い比率、などが含まれる。
すなわち、アンドープ窒化ガリウム（ＧａＮ）層３２１は、炭素ドープ窒化ガリウム（ｃ−ＧａＮ）層３２０を成長させる条件よりも、窒化ガリウムへの炭素の混入が抑制される条件において、成長される。
【００３４】
次に、図４（ｂ）において、アンドープ窒化ガリウム（ＧａＮ）層３２１の上面の上に、積層チャネル層３０６を形成するための、炭素ドープ窒化ガリウム（ｃ−ＧａＮ）層３２２、３２４、および３２６と、アンドープ窒化ガリウム（ＧａＮ）層３２３および３２５と、が交互に成長される。このとき、これらの層は、炭素ドープ窒化ガリウム（ｃ−ＧａＮ）層３２０またはアンドープ窒化ガリウム（ＧａＮ）層３２１と同様に、形成される。すなわち、炭素ドープ窒化ガリウム（ｃ−ＧａＮ）層３２２、３２４、および３２６を、窒化ガリウム（ＧａＮ）材料への炭素（Ｃ）の混入が促進される成長条件下で成長させる。アンドープ窒化ガリウム（ＧａＮ）層３２３および３２５を、窒化ガリウム（ＧａＮ）材料への炭素（Ｃ）の混入が抑制される成長条件下で成長させる。すなわち、アンドープ窒化ガリウム（ＧａＮ）層３２３および３２５は、炭素ドープ窒化ガリウム（ｃ−ＧａＮ）層３２２、３２４、および３２６を成長させる条件よりも、窒化ガリウムへの炭素の混入が抑制される条件において成長される。一実施形態において、１×１０１８Ａｔｏｍｓ／ｃｍ３より大きい炭素原子の濃度を有する炭素ドープ窒化ガリウム（ｃ−ＧａＮ）層３２０、３２２、３２４、および３２６を成長させ、１×１０１８Ａｔｏｍｓ／ｃｍ３より小さい炭素原子の濃度を有するアンドープ窒化ガリウム（ＧａＮ）層３２１、３２３、および３２５を成長させる。
【００３５】
一実施形態では、交互に設けられた、炭素ドープ窒化ガリウム（ｃ−ＧａＮ）層３２０、３２２、３２４、および３２６と、アンドープ窒化ガリウム（ＧａＮ）層３２１、３２３、および３２５と、は、一定温度かつ一定圧力の条件下で成長される。温度は、例えば、７５０℃より高く１０００℃より低い。圧力は、例えば、３５Ｔｏｒｒより高く７００Ｔｏｒｒより低い。一実施形態においては、温度と圧力を一定に保つ一方で、成長速度を、炭素ドープ窒化ガリウム（ｃ−ＧａＮ）層３２０、３２２、３２４、および３２６を成長させるための高い成長速度と、アンドープ窒化ガリウム（ＧａＮ）層３２１、３２３、および３２５を成長させるための低い成長速度と、の間で変化させる。すなわち、アンドープ窒化ガリウム（ＧａＮ）層３２１、３２３および３２５は、炭素ドープ窒化ガリウム（ｃ−ＧａＮ）層３２２、３２４、および３２６を成長させる条件よりも、成長速度が低い条件において成長される。
【００３６】
他の実施形態では、成長速度の変化に代えて、５族元素を含む前駆体の３族元素を含む前駆体に対する比率を変化させる。この場合、炭素ドープ窒化ガリウム（ｃ−ＧａＮ）層３２０、３２２、３２４、および３２６を成長させるための、５族元素を含む前駆体の３族元素を含む前駆体に対する低い比率と、アンドープ窒化ガリウム（ＧａＮ）層３２１、３２３、および３２５を成長させるための、５族元素を含む前駆体の３族元素を含む前駆体に対する高い比率と、の間で、５族元素を含む前駆体の３族元素を含む前駆体に対する比率を変化させる。
さらに他の実施形態では、成長速度および５族元素を含む前駆体の３族元素を含む前駆体に対する比率の両方を変化させる。この場合、炭素ドープ窒化ガリウム（ｃ−ＧａＮ）層３２０、３２２、３２４、および３２６を成長させるための、高い成長速度および５族元素を含む前駆体の３族元素を含む前駆体に対する低い比率と、アンドープ窒化ガリウム（ＧａＮ）層３２１、３２３、および３２５を成長させるための、低い成長速度および５族元素を含む前駆体の３族元素を含む前駆体に対する高い比率と、の間で、温度と５族元素を含む前駆体の３族元素を含む前駆体に対する比率を変化させる。
【００３７】
炭素ドープ窒化ガリウム（ｃ−ＧａＮ）層３２０、３２２、３２４、および３２６を成長させるための高い成長速度は、１時間あたり５μｍより大きく１時間あたり１０μｍより小さい。炭素ドープ窒化ガリウム（ｃ−ＧａＮ）層３２０、３２２、３２４、および３２６を成長させるための、５族元素を含む前駆体の３族元素を含む前駆体に対する低い比率は、１０：１より大きく２００；１より小さい。
アンドープ窒化ガリウム（ＧａＮ）層３２１、３２３、および３２５を成長させるための低い成長速度は、１時間あたり０．１μｍより大きく１時間あたり５μｍより小さい。アンドープ窒化ガリウム（ＧａＮ）層３２１、３２３、および３２５を成長させるための、５族元素を含む前駆体の３族元素を含む前駆体に対する高い比率は、１００：１より大きく１００００；１より小さい。
一実施形態において、炭素ドープ窒化ガリウム（ｃ−ＧａＮ）層３２０、３２２、３２４、および３２６を成長させるための高い成長速度は、アンドープ窒化ガリウム（ＧａＮ）層３２１、３２３、および３２５を成長させるための低い成長速度の、１５倍〜２０倍である。
【００３８】
一実施形態において、アンドープ窒化ガリウム（ＧａＮ）層３２１、３２３、および３２５を、１ｎｍより大きく２００ｎｍより小さい膜厚を有するように成長させる。炭素ドープ窒化ガリウム（ｃ−ＧａＮ）層３２０、３２２、３２４、および３２６を、１ｎｍより大きく５００ｎｍより小さい膜厚を有するように成長させる。
一実施形態において、アンドープ窒化ガリウム（ＧａＮ）層３２１、３２３、および３２５のそれぞれの膜厚の、炭素ドープ窒化ガリウム（ｃ−ＧａＮ）層３２０、３２２、３２４、および３２６のそれぞれの膜厚に対する比率は、１：３より大きく、３：１より小さい。
【００３９】
他の一実施形態において、積層チャネル層３０６は、単一の炭素ドープ窒化ガリウム（ｃ−ＧａＮ）層と、単一のアンドープ窒化ガリウム（ＧａＮ）層と、を成長させることで形成される。
さらに他の一実施形態において、積層チャネル層３０６は、一以上の炭素ドープ窒化ガリウム（ｃ−ＧａＮ）層と、一以上のアンドープ窒化ガリウム（ＧａＮ）層と、を交互に成長させることで形成される。この場合、積層チャネル層３０６は、例えば、炭素ドープ窒化ガリウム（ｃ−ＧａＮ）層と、アンドープ窒化ガリウム（ＧａＮ）層と、を交互に、それぞれ複数成長させることで、形成される。
【００４０】
次に、図４（ｃ）において、他のアンドープ窒化ガリウム（ＧａＮ）層３０７が、積層チャネル層３０６の最上層に位置する炭素ドープ窒化ガリウム（ｃ−ＧａＮ）層３２６の上面に、エピタキシャル成長される。アンドープ窒化ガリウム（ＧａＮ）層３０７は、例えば、アンドープ窒化ガリウム（ＧａＮ）層３２１、３２３、および３２５の条件と同様の条件下で成長させることができる。あるいは、アンドープ窒化ガリウム（ＧａＮ）層３０７は、窒化ガリウム（ＧａＮ）材料への炭素（Ｃ）の混入が抑制されるその他の条件下で成長させることができる。アンドープ窒化ガリウム（ＧａＮ）層３０７も同様に、１×１０１８Ａｔｏｍｓ／ｃｍ３未満の炭素濃度を有し、２０ｎｍ以上３μｍ以下の膜厚を有する。
【００４１】
他の実施形態において、積層チャネル層３０６の最上層は、不図示の、アンドープ窒化ガリウム（ＧａＮ）層である。この実施形態では、図４（ｃ）に表す製造工程は不要であり、積層チャネル層３０６の上面に追加で形成可能なアンドープ窒化ガリウム（ＧａＮ）層３０７は、形成されない。
【００４２】
次に、図５（ａ）において、バリア層３０８が、アンドープ窒化ガリウム（ＧａＮ）層３０７の上面、または上述したように積層チャネル層３０６の上面、に形成される。バリア層３０８は、ＭＯＣＶＤ、ＭＢＥ、または他の適切な堆積技術を用いて形成することができる。バリア層３０８には、窒化アルミニウムガリウム（ＡｌｘＧａ１−ｘＮ）、窒化インジウムアルミニウム（ＩｎｘＡｌ１−ｘＮ）、または、チャネル層３０６の窒化ガリウム（ＧａＮ）とのヘテロ接合の形成に適したその他の材料、を用いることが可能である。
【００４３】
次に、図５（ｂ）において、公知の堆積工程、フォトリソグラフィ工程、およびエッチング工程を用いて、バリア層３０８と電気的に接続されたソース電極３１２とドレイン電極３１４が、バリア層３０８の上面に形成される。ゲート電極３１０は、ソース電極３１２とドレイン電極３１４との間に形成される。ゲート電極３１０も同様に、バリア層３０８に電気的に接続されている。ソース電極３１２とドレイン電極３１４は、バリア層３０８とオーミック接触を形成し、ゲート電極３１０は、バリア層３０８と非オーミック接触（線形の電流電圧特性を示さない接触）を形成する。
【００４４】
図２に示すＨＥＭＴデバイス３００と同様に、図３〜図５に表す工程により形成されたＨＥＭＴデバイス３００は、交互に成長されたアンドープ窒化ガリウム（ＧａＮ）層３２１、３２３、および３２５と、炭素ドープ窒化ガリウム（ｃ−ＧａＮ）層３２０、３２２、３２４、および３２６と、を備える積層チャネル層３０６を形成することで、構造の質を犠牲にすることなく、改善された電気的ブレークダウン特性を有する。構造の質が改善されることで歩留まりが改善され、結果として、全体の製造コストが低減される。加えて、ＨＥＭＴデバイス３００においては、積層チャネル層３０６を構成する交互に成長されたアンドープ窒化ガリウム（ＧａＮ）層３２１、３２３、および３２５と、炭素ドープ窒化ガリウム（ｃ−ＧａＮ）層３２０、３２２、３２４、および３２６と、について、それぞれの層を、例えば、数ｎｍと薄く形成することが可能である。このため、典型的には数μｍの膜厚を有する炭素ドープ窒化ガリウム（ｃ−ＧａＮ）層１０６が求められる、図１に表すような従来技術に係るＨＥＭＴデバイス１００に比べて、ＨＥＭＴデバイス３００をより薄く作製することが可能である。
【００４５】
図６は、本発明の一実施形態における、交互に設けられたアンドープ窒化ガリウム（ＧａＮ）と炭素ドープ窒化ガリウム（ｃ−ＧａＮ）を含むＨＥＭＴデバイスにおける炭素濃度を表すグラフである。図６のグラフは、本発明の一実施形態に係る、交互に設けられたアンドープ窒化ガリウム（ＧａＮ）と炭素ドープ窒化ガリウム（ｃ−ＧａＮ）とから構成された積層チャネル層４０６を含むＨＥＭＴデバイスの、２次イオン質量分析（ＳＩＭＳ）により作成されたものである。図６に表されるように、炭素ドープ窒化ガリウム（ｃ−ＧａＮ）層４０２は、ＳＩＭＳのプロットのピークで表され、おおよそ１×１０１９Ａｔｏｍｓ／ｃｍ３程度の炭素濃度を有している。アンドープ窒化ガリウム（ＧａＮ）層４０１は、ＳＩＭＳのプロットの谷で表され、おおよそ１×１０１８Ａｔｏｍｓ／ｃｍ３程度の炭素濃度を有している。また、図６は、交互に設けられた炭素ドープ窒化ガリウム（ｃ−ＧａＮ）層４０２とアンドープ窒化ガリウム（ＧａＮ）層４０１の膜厚が、おおよそ３０ｎｍ〜５０ｎｍの間であることを表している。図６に表されるＨＥＭＴデバイスでは、積層チャネル層４０６全体の厚さはおおよそ１．８μｍである。しかし、炭素ドープ窒化ガリウム（ｃ−ＧａＮ）とアンドープ窒化ガリウム（ＧａＮ）の積層数を少なくするか、炭素ドープ窒化ガリウム（ｃ−ＧａＮ）とアンドープ窒化ガリウム（ＧａＮ）の各層を薄くする、または、これらの両方により、積層チャネル層４０６全体の厚さをもっと薄くしてもよい。上述したように、幾つかの実施形態では、炭素ドープ窒化ガリウム（ｃ−ＧａＮ）の膜厚を１ｎｍより大きく５００ｎｍ未満とし、アンドープ窒化ガリウム（ＧａＮ）の膜厚を１ｎｍより大きく２００ｎｍ未満とすることができる。
【００４６】
図７は、従来技術に係る、単一の厚い炭素ドープ窒化ガリウム（ｃ−ＧａＮ）を有する、複数のＨＥＭＴデバイスにおける垂直方向のブレークダウン電圧を表している。図８は、本発明の一実施形態に係る、アンドープ窒化ガリウム（ＧａＮ）と炭素ドープ窒化ガリウム（ｃ−ＧａＮ）とが交互に設けられた、複数のＨＥＭＴデバイスにおける垂直方向のブレークダウン電圧を表している。図７と図８の両方において、ｐ１〜ｐ２０のデータは、１枚のウェハにおいて製造された互いに異なるＨＥＭＴデバイスを表している。図７に表されるように、従来技術に係るＨＥＭＴデバイスｐ１〜ｐ２０においては、電流電圧（Ｉｒ−Ｖ）特性にばらつきがある。従来技術に係るＨＥＭＴデバイスは、概ね、約９６０Ｖの垂直方向のブレークダウン電圧５１０を示した。これに対して、図８に表されるように、アンドープ窒化ガリウム（ＧａＮ）と炭素ドープ窒化ガリウム（ｃ−ＧａＮ）とが交互に設けられた、複数のＨＥＭＴデバイスｐ１〜ｐ２０においては、電流電圧（Ｉｒ−Ｖ）特性のばらつきが非常に小さい。加えて、アンドープ窒化ガリウム（ＧａＮ）と炭素ドープ窒化ガリウム（ｃ−ＧａＮ）を含むＨＥＭＴデバイスは、約１１２０Ｖの垂直方向のブレークダウン電圧６２０を示している。すなわち、図７に表す従来技術に係るＨＥＭＴデバイスｐ１〜ｐ２０における垂直方向のブレークダウン電圧５１０に対して、１６０Ｖの改善を示している。
【００４７】
従来技術に係る単一の厚い炭素ドープ窒化ガリウム（ｃ−ＧａＮ）ＨＥＭＴデバイスに対する、デバイスの一貫性および垂直方向のブレークダウン電圧についての改善は、図２〜図５で既に述べたように、アンドープ窒化ガリウム（ＧａＮ）と炭素ドープ窒化ガリウム（ｃ−ＧａＮ）とが交互に設けられたＨＥＭＴデバイスによる構造品質の改善により得られるものである。
【００４８】
図９は、従来技術に係る、複数のＨＥＭＴデバイスにおける水平方向のブレークダウン電圧を表している。図１０は、本発明の一実施形態に係る、アンドープ窒化ガリウム（ＧａＮ）と炭素ドープ窒化ガリウム（ｃ−ＧａＮ）とが交互に設けられた、複数のＨＥＭＴデバイスにおける水平方向のブレークダウン電圧を表している。先と同様に、図９と図１０の両方において、ｐ１〜ｐ２０のデータは、１枚のウェハにおいて製造された互いに異なるＨＥＭＴデバイスを表している。図９に表されるように、従来技術に係る複数のＨＥＭＴデバイスｐ１〜ｐ２０においては、電流電圧（Ｉｒ−Ｖ）特性に大きなばらつきが存在する。また、幾つかのＨＥＭＴデバイスは、非常に小さな水平方向のブレークダウン電圧７１１、７１２、および７１３を示した。従来技術に係るＨＥＭＴデバイスｐ１〜ｐ２０は、最大で、約９８０Ｖの水平方向のブレークダウン電圧７１０を示している。
【００４９】
図８に表す垂直方向のブレークダウン電圧と同様に、図１０に表される、アンドープ窒化ガリウム（ＧａＮ）と炭素ドープ窒化ガリウム（ｃ−ＧａＮ）とが交互に設けられた、複数のＨＥＭＴデバイスｐ１〜ｐ２０においては、電流電圧（Ｉｒ−Ｖ）特性のばらつきがわずかである。加えて、アンドープ窒化ガリウム（ＧａＮ）と炭素ドープ窒化ガリウム（ｃ−ＧａＮ）を含むＨＥＭＴデバイスは、約１２８０Ｖの水平方向のブレークダウン電圧８２０を示し、図９に表す従来技術に係るＨＥＭＴデバイスｐ１〜ｐ２０における水平方向のブレークダウン電圧７１０に対して３００Ｖの改善を示した。デバイスの一貫性および水平方向のブレークダウン電圧についての改善は、先と同様に、アンドープ窒化ガリウム（ＧａＮ）と炭素ドープ窒化ガリウム（ｃ−ＧａＮ）とが交互に設けられたＨＥＭＴデバイスにおいて、構造品質が改善されたことによるものである。
【００５０】
電気試験データの比較：
【表１】
2016076681.tif 000003
【００５１】
上記の電気試験データの表は、本発明の一実施形態に係るアンドープ窒化ガリウム（ＧａＮ）と炭素ドープ窒化ガリウム（ｃ−ＧａＮ）とが交互に設けられたＨＥＭＴデバイスと、従来技術に係る単一の厚い炭素ドープ窒化ガリウム（ｃ−ＧａＮ）を有するＨＥＭＴデバイスと、の電気特性の直接的な比較を表したものである。本発明の一実施形態に係るＨＥＭＴデバイスにおける、交互に設けられたアンドープ窒化ガリウム（ＧａＮ）と炭素ドープ窒化ガリウム（ｃ−ＧａＮ）との全体の膜厚は、３．０μｍである。そして、従来技術に係るＨＥＭＴデバイスにおける、単一の厚い炭素ドープ窒化ガリウム（ｃ−ＧａＮ）の膜厚は、３．０μｍである。
【００５２】
双方のデバイスにおけるチャネル層の膜厚は同じである。その一方で、炭素ドープ窒化ガリウム（ｃ−ＧａＮ）とアンドープ窒化ガリウム（ＧａＮ）とが交互に設けられたＨＥＭＴデバイスは、従来技術に係るＨＥＭＴデバイスに比べて、６００Ｖと８００Ｖの両方において、デバイス動作時の垂直方向のリーク電流の低減を同時に達成しつつ、優れた垂直方向および水平方向のブレークダウン電圧を示している。炭素ドープ窒化ガリウム（ｃ−ＧａＮ）とアンドープ窒化ガリウム（ＧａＮ）とが交互に設けられたＨＥＭＴデバイスでは、従来技術に係るＨＥＭＴデバイスに比べて、水平方向のリーク電流がわずかに上昇しているものの、垂直方向と水平方向におけるブレークダウン電圧、および垂直方向におけるリーク電流の改善によるメリットは、この水平方向のリーク電流のわずかな増加によるデメリットを大きく上回るものである。
【００５３】
上述した詳細な説明は、本発明のＨＥＭＴデバイスに関する実施形態について説明および図示したものであり、開示された技術は、例えば、デプレッション形（Ｄ−Ｍｏｄｅ）ＨＥＭＴデバイスや、エンハンスメント形（Ｅ−Ｍｏｄｅ）ＨＥＭＴデバイス、Ｊ−ＦＥＴデバイス、などを含む他の種類のトランジスタデバイスにも適用可能である。
【００５４】
本発明の種々の側面における他の目的、利点、および実施形態については、本発明が属する分野における当業者にとって明らかであるとともに、上述した説明とそれに伴う図面における本発明の技術思想の範囲に含まれるものである。例えば、本発明と矛盾しない構成要素の置換や製造方法における工程の順序変更などであり、制限は無い。同様に、本発明の本質や本発明の本質を具体化した製造方法および装置を、ここで具体的に述べていない他の形態に適用することも可能であり、そのような形態についても本発明の技術思想の範囲に含まれるものである。
【符号の説明】
【００５５】
２００、３００…ＨＥＭＴデバイス  ２０２、３０２…基板  ２０４、３０４…バッファ層  ２０６、３０６…積層チャネル層  ２０８、３０８…バリア層  ２２０、２２２、２２４、２２６、３２０、３２２、３２４、３２６…炭素ドープ窒化ガリウム  ２２１、２２３、２２５、３２１、３２３、３２５…アンドープ窒化ガリウム
【図１】
2016076681.tif 000004
【図２】
2016076681.tif 000005
【図３】
2016076681.tif 000006
【図４】
2016076681.tif 000007
【図５】
2016076681.tif 000008
【図６】
2016076681.tif 000009
【図７】
2016076681.tif 000010
【図８】
2016076681.tif 000011
【図９】
2016076681.tif 000012
【図１０】
2016076681.tif 000013